FR 2825726 A1 20021213 FR 0107640 A 20010612 PROCEDE DE DESACIDIFICATION DU PAPIER ET SES APPLICATIONS La présente invention se rapporte à un procédé de désacidification du papier et aux applications de ce procédé. Le papier à base de pâte mécanique de bois, très utilisé depuis la fin du XIXème en raison de son faible coût, ainsi que les papiers à pâte de bois qui renferment des additifs du type sulfate d'aluminium, sont sujets à un processus d'acidification qui s'accompagne d'une perte progressive de la cohésion et, partant, de la résistance mécanique du substrat cellulosique qui les constitue, et qui aboutit à un effritement de ces papiers, voire à leur transformation en poussière. Il en résulte qu'une partie très importante du patrimoine écrit-les documents de la fin du XIXème siècle et du XXème étant, en effet, les plus nombreuxest vouée à être perdue à plus ou moins long terme si l'on ne prend pas des mesures permettant de combattre efficacement ce processus d'acidification. Aussi, de très nombreux procédés destinés à neutraliser l'acidité présente dans le papier ont-ils été proposés à ce jour. Schématiquement, on distingue : - des procédés dits de désacidification aqueuse, qui sont les plus anciens et qui consistent à traiter. anciens et qui consistent à traiter, par immersion ou flottation, le papier à désacidifier dans une solution aqueuse d'un sel métallique d'un hydroxyde ou d'un oxyde basique tel que l'hydroxyde de calcium, le bicarbonate de magnésium ou le tétraborate de sodium, puis à le faire sécher. - des procédés dits de désacidification non-aqueuse, qui se distinguent des précédents en ce que l'agent destiné à neutraliser l'acidité du papier est en solution dans un solvant organique ou un mélange de solvants organiques. A titre d'exemples de tels procédés, on peut citer celui décrit dans le Brevet US n 3, 676,055, qui utilise du méthoxyde de magnésium en solution dans un mélange de méthanol et d'un solvant fluorocarboné tel que le dichlorodifluorométhane (Freon 12), et celui décrit dans le Brevet US n 3, 939, 091 qui, lui, met en oeuvre du carbonate de méthyle magnésium, également en solution dans un mélange méthanol/solvant fluorocarboné. - des procédés dits de désacidification de masse, car ils ont été développés pour permettre la désacidification simultanée d'un grand nombre de documents, et qui consistent à traiter les documents par des vapeurs d'un composé plus ou moins volatile tel qu'un alkyle métallique (diéthyle zinc notamment), un sel d'un tel alkyle comme le carbonate de méthyle magnésium, ou encore un sel d'une amine comme le carbonate de cyclohexamine. De tels procédés sont notamment décrits dans les Brevets US n 3, 969,549 et n 3, 472,611. Bien qu'un certain nombre de ces procédés soit utilisé par les conservateurs-restaurateurs de collections et d'archives, aucun d'eux ne donne réellement satisfaction. En effet, outre qu'ils ne permettent pas toujours de corriger de manière satisfaisante l'acidité du papier et de laisser sur ce papier une réserve alcaline suffisamment importante et stable pour retarder la reprise du processus d'acidification, il s'avère que : - les procédés de désacidification aqueuse présentent le double inconvénient de nécessiter un temps de séchage relativement long du papier au terme de son trempage, et de provoquer une dissolution des encres et pigments hydrosolubles, ce qui rend leur utilisation inappropriée pour désacidifier des documents comportant de tels encres ou pigments ; - les procédés de désacidification non-aqueuse ont pour inconvénient d'utiliser des solvants fluorocarbonés qui sont coûteux, sont parfois responsables d'un collage des feuilles de papier entre elles, lorsque celles-ci sont traitées sans être préalablement séparées, et, surtout, présentent une nocivité pour l'Homme et pour l'environnement qui justifie de disposer d'équipements appropriés du type caissons étanches ; tandis que - les procédés de désacidification de masse nécessitent également des équipements particuliers, relativement complexes et coûteux et, dans le cas où ils utilisent des vapeurs d'alkyles métalliques, ne sont pas dénués de tout danger du fait des risques d'explosion inhérents à la réaction spontanée de ces composés au contact de l'air. De plus, ces procédés nécessitent une préparation préliminaire des livres et papiers qui doivent être deshydratés. En outre, d'une manière générale, les procédés de désacidification proposés à ce jour ne permettent pas ou que peu de renforcer mécaniquement le substrat cellulosique du papier traité. Certains d'entre eux ont même, dans certains cas, l'effet inverse. Ainsi, par exemple, il est fortement déconseillé de désacidifier le papier à base de pâte mécanique de bois au moyen de tétraborate de sodium en solution aqueuse car ce dernier provoque une chute notable de la résistance mécanique de ce type de papier. Or, dans la mesure où le processus d'acidification du papier s'accompagne d'une dégradation du substrat cellulosique qui le constitue, il est souhaitable qu'un procédé de désacidification puisse, non seulement ramener le pH du papier à une valeur suffisamment élevée, idéalement supérieure à 7, et laisser sur ce papier une réserve alcaline satisfaisante, mais également renforcer le substrat cellulosique de manière à augmenter la résistance mécanique du papier. Les Inventeurs se sont, donc, fixé pour but de fournir un procédé de désacidification du papier qui permette d'atteindre ce triple objectif et ce, quelle que soit la nature de ce papier. Les Inventeurs se sont, de plus, fixé pour but de fournir un procédé de désacidification du papier qui, de plus, soit simple à mettre en oeuvre, n'ait pas d'effet délétère sur le papier, ni sur les encres et les pigments, ne provoque pas un collage des feuilles de papier entre elles, n'utilise pas de produits à haute toxicité et, de ce fait, ne nécessite pas d'équipements complexes et coûteux et ait un coût de mise en oeuvre compatible avec une utilisation à grande échelle. 1 Ces buts sont atteints selon l'invention par un procédé de désacidification qui est caractérisé en ce qu'il comprend l'imprégnation du papier à c désacidifier avec une solution qui renferme au moins un composé comprenant une ou plusieurs fonctions amines et une ou plusieurs fonctions alcoxysilyles ou silanes dans un solvant organique ou un mélange solvant organique/eau, puis le séchage dudit papier. Les Inventeurs ont, en effet, constaté que les composés à double fonction, amine (s) d'une part, et alcoxysilyle (s) ou silane (s) d'autre part, sont capables de se fixer à la surface des fibres cellulosiques d'un papier et de polymériser au fur et à mesure du séchage de ce dernier, par hydrolyse des fonctions alcoxysilyles ou silanes au contact de l'eau présente, puis réaction des fonctions hydroxysilyles ainsi formées entre elles. Cette polymérisation aboutit à la formation d'un réseau qui entoure les fibres cellulosiques du papier et vient, ainsi, leur donner une meilleure tenue mécanique ainsi qu'éventuellement une hydrophobie propice à leur conservation, tandis que les fonctions amines portées par ce réseau constituent une réserve de fonctions basiques suffisante pour neutraliser l'acidité existante du papier et retarder la reprise du processus d'acidification. Selon une première disposition avantageuse de l'invention, le composé à double fonction est choisi parmi les aminoalkyle mono-, di-ou trialcoxysilanes. Au sens de la présente invention, on entend par"aminoalkyle", tout groupe hydrocarboné saturé ou insaturé, linéaire, ramifié ou cyclique, comprenant au moins un atome d'azote directement lié à un ou plusieurs atomes de carbone, soit sous la forme d'une fonction amine primaire, secondaire ou tertiaire, soit sous la forme d'un cycle azoté du type pyrazolyle, imidazolyle, triazolyle ou pyrrolidinyle, ce groupe hydrocarboné pouvant comprendre de plus un ou plusieurs groupes fonctionnels autres qu'amine, pour autant qu'ils n'interfèrent pas dans la réaction de polymérisation nécessaire à la formation du réseau dans le papier. Un tel groupe fonctionnel peut être, par exemple, un groupe éther, propre à augmenter la solubilité de l'aminoalkyle mono-, di-ou trialcoxysilane. Le terme"alcory"sert, lui, à désigner tout groupe-OR dans lequel R représente un groupe hydrocarboné saturé ou insaturé, linéaire, ramifié ou cyclique, ce groupe hydrocarboné pouvant être, lui aussi, substitué par un ou plusieurs groupes fonctionnels autres qu'amine, à condition que, là également, ce ou ces groupes n'interfèrent pas dans la réaction de polymérisation. Selon une modalité préférée de cette première disposition, le composé à double fonction est choisi parmi les aminoalkyle mono-, di-ou trialcoxysilanes dans lesquels le ou les groupes aminoalkyles comprennent de 1 à 10 atomes de carbone et une ou plusieurs fonctions amines primaires, secondaires ou tertiaires, tandis que les fonctions alcoxysilyles comprennent de 1 à 5 atomes de carbone et sont, de préférence, des fonctions méthoxy-ou éthoxysilyles. A titre d'exemples de tels aminoalkyle mono-, di-ou trialcoxysilanes, on peut citer le 3-aminopropylsilane, 3-aminopropyltriméthoxysilane (C6H17N03Si), le 1 3-aminopropylméthyldiméthoxysilane (C6Hl7N02Si), le 3-aminopropyldiéthoxysilane (C7H) 9N02Si), le 3-aminopropylméthyldiéthoxysilane (C8H2lN02Si), le N- (2-amino- éthyl)-3-aminopropylméthyldiméthoxysilane (CgH22N202Si), le N- (2-aminoéthyl) -3aminopropyltriméthoxysilane (CsH22N203Si), le 3-aminopropyltriéthoxysilane (C9H23N03Si), le 4-aminobutyltriéthoxysilane (CIoH25N03Si), le (N, N-diméthyl-3aminopropyl) triméthoxysilane (CSHZ1N03Si), le (N, N-diéthyl-3-aminopropyl) triméthoxysilane (C1oHz5N03Si), le N-phénylaminopropyltriméthoxysilane (CI2H21N03Si), le N- (6-aminohexyl) -3-aminopropyltriméthoxysilane (C12H36Nz03Si), le bis [3- (triméthoxysilyl) propyl] amine (C [2H3) N06Si2) et le bis[3- (triéthoxysilyl) propyl]amine (C1sH43N06Siz). Ces composés sont commercialement disponibles auprès des Sociétés UNITED CHEMICAL TECHNOLOGIES, Inc. (UCT) et/ou CK WITCO. De manière particulièrement préférée, le composé à double fonction est un 3-aminopropyltria1coxysilane dans lequel les groupes alcoxy sont des groupes méthoxy ou éthoxy. Conformément à l'invention, la solution destinée à imprégner le papier à traiter peut renfermer un seul composé à double fonction ou un mélange de plusieurs composés comprenant chacun une ou plusieurs fonctions amines et une ou plusieurs fonctions alcoxysilyles ou silanes, de fonctionnalité identique ou différente sur l'atome de silicium, en fonction du résultat recherché. Ainsi, par exemple, l'addition à un aminoalkyle trialcoxysilane (comme le 3-aminopropyltriméthoxysilane) d'un aminoalkyle dialcoxysilane (comme le 3-aminopropylméthyldiméthoxysilane) permet d'abaisser la rigidité du réseau polymérique formé dans le papier et de conférer à ce dernier d'intéressantes propriétés mécaniques. De manière similaire, la solution peut renfermer un ou plusieurs composés comprenant une ou plusieurs fonctions alcoxysilanes, mais dénués de toute fonction amine, comme un diméthyldiméthoxysilane ou un diméthyldiéthoxysilane apte, là également, à diminuer la rigidité du réseau polymérique formé, ou encore un tétraalcoxysilane, de préférence en C4-Czo comme le tétraméthoxysilane, le tétraéthoxysilane ou le tétra-n-propoxysilane (tous disponibles auprès de la Société UCT), propre à favoriser la formation de ce réseau polymérique. Toutefois, dans la mesure où ces composés ne possèdent pas de fonction basique, il est souhaitable qu'ils ne représentent pas plus de 80% (p/p) des composés présents dans la solution. Selon une autre disposition avantageuse de l'invention, le solvant organique dans lequel le ou les composés à double fonction sont mis en solution est choisi parmi les solvants polaires, ces derniers étant, en effet, les plus aptes à conduire à une dissolution optimale de ces composés, compte tenu de la polarité des fonctions amines et alcoxysilyles. A titre d'exemples de solvants polaires susceptibles d'être utilisés dans le procédé selon l'invention, on peut citer les solvants chlorés tels que le chlorure de méthylène, les solvants aromatiques tels que le toluène et le xylène, les cétones telles que l'acétone et la méthyléthylcétone, les esters tels que l'acétate d'éthyle, les alcools tels que l'éthanol, le méthanol et l'isopropanol, ces solvants pouvant être utilisés seuls ou en mélange. \ Lorsque le solvant organique est utilisé en mélange avec de l'eau, la teneur en eau du mélange peut être relativement élevée bien qu'il faille éviter une trop grande hydrolyse du ou des composés à double fonction qui empêcherait ce ou ces derniers de se fixer à l'intérieur du papier par suite d'une formation trop rapide de microgels. En pratique, il est souhaitable que le mélange solvant organique/eau ne contienne pas plus de 50% d'eau (v/v). Selon une disposition préférée de l'invention, le solvant est de l'éthanol anhydre, ce dernier présentant, en effet, le triple avantage d'être faiblement volatile, de ne pas être toxique et d'être peu coûteux, ou un mélange éthanol/eau contenant au maximum 50% d'eau (v/v). Quel que soit le solvant retenu, la solution présente avantageusement une teneur en composé (s) à double fonction comprise entre 1 % et 25% et, de préférence, entre 5% et 20% (p/v). Conformément à l'invention, la solution destinée à imprégner le papier peut renfermer, en outre, un ou plusieurs additifs dont le choix dépend des effets recherchés. Ainsi, elle peut notamment renfermer : - un ou plusieurs agents de blanchiment comme le borohydrure de z : l sodium, et/ou agents azurants aptes à redonner au papier une certaine blancheur ; - un ou plusieurs anti-oxydants et/ou agents fongicides et/ou agents fongistatiques. Selon encore une autre disposition avantageuse de l'invention, l'imprégnation du papier à désacidifier est obtenue en trempant ce papier dans la solution de traitement, ce trempage pouvant être réalisé, dans le cas d'un ouvrage formé de plusieurs feuillets de papier comme un livre, par immersion de cet ouvrage tel quel dans la solution de traitement, c'est-à-dire sans avoir préalablement à le débrocher, ni à en séparer les feuillets. La durée du trempage n'est pas critique ; il suffit, en effet, qu'elle permette d'obtenir une imbibition totale du papier par la solution de traitement. En pratique, les Inventeurs ont constaté que, quel que soit le type de papier traité, une imbibition totale était obtenue par un trempage d'une durée comprise entre 2 et Z > 1 30 minutes selon la porosité du papier, un papier très poreux s'imbibant en effet plus rapidement qu'un papier peu poreux comme un papier glacé. La température de la solution de traitement n'est, elle non plus, pas critique. Le plus souvent, cette température sera conforme à la température ambiante, soit environ 20-25 C. Dans certains cas, toutefois, il pourra être avantageux, pour accélérer la diffusion de la solution de traitement dans l'épaisseur des feuilles de papier et/ou la réaction de polymérisation, d'opérer à des températures supérieures à 25 C, pour autant qu'elles ne provoquent pas une volatilisation trop importante du solvant et une dégradation du ou des composés à double fonction. En pratique, ces températures ne devront en aucun cas dépasser 90 C. En variante, il est, toutefois, possible de réaliser l'imprégnation du papier par d'autres techniques aptes à permettre une imbibition totale du papier comme une aspersion de la solution de traitement sur ledit papier, par exemple au moyen d'un vaporisateur à pompe. Conformément à l'invention, le procédé peut comprendre, une fois l'imbibition du papier obtenue, une opération consistant à presser ce papier, par exemple au moyen d'une presse du type presse à plateau, de manière à extraire l'excès de solution de traitement dont il est imprégné avant de le soumettre à l'opération de séchage. Le séchage du papier doit être réalisé dans des conditions qui ne doivent pas empêcher le développement des effets souhaités. Ainsi, par exemple, un séchage sous vide à des températures élevées, c'est-à-dire typiquement supérieures à 70 C, devra être évité, dans la mesure où il est susceptible d'entraîner une volatilisation du ou des composés à double fonction et, partant, leur élimination avant qu'ils ne soient complètement fixés sur le substrat cellulosique du papier. Par contre, un séchage sous hotte ventilée à température ambiante ou sous vide, de trompe à eau ou de pompe à des pressions de 1 à quelques mm Hg, à des températures comprises entre environ 30 et 70 C convient parfaitement. Bien que cela ne soit généralement pas nécessaire, l'ensemble des opérations de trempage, de pressage et de séchage peut, conformément à l'invention, être reconduit une ou plusieurs fois, si on le désire. \ Le procédé de désacidification conforme à l'invention présente de nombreux avantages. En effet, outre qu'il permet de réaliser une désacidification très efficace d'un papier devenu acide, en ramenant le pH de ce papier à des valeurs fortement basiques et en y déposant une réserve alcaline suffisamment importante et stable pour qu'elle puisse réellement retarder la reprise du processus d'acidification, ce procédé : - permet d'augmenter notablement la résistance mécanique de ce papier, par renforcement du substrat cellulosique qui le constitue ; - peut conférer au papier, selon la teneur en fonctions amines du réseau polymérique formé dans le papier, un caractère hydrophobe favorable à la conservation de ce dernier ; - assure conjointement, de par la nature des solvants qu'il utilise, une désinfection du papier et, notamment, une élimination des moisissures et des insectes susceptibles d'avoir contaminé ce papier, ce qui est également un facteur de bonne conservation ; - n'a pas d'effet délétère sur le papier, ni sur les encres et les pigments d'utilisation classique, les solvants pouvant notamment être choisis de manière à ce qu'ils n'affectent pas les encres et pigments hydrosolubles ; - ne provoque pas un collage des feuilles de papier entre elles ; - présente les mêmes effets bénéfiques, quelle que soit la nature du papier traité (pâte mécanique de bois, pâte chimique de bois, pâte de chiffons,...) ; - est simple à mettre en oeuvre et ne nécessite pas d'équipements complexes et coûteux, car il n'utilise que des produits très faiblement toxiques, voire atoxiques et sans retentissement notable sur l'environnement ; et - présente, de ce fait, un coût de mise ne oeuvre compatible avec une utilisation à grande échelle. De ce fait, le procédé conforme à l'invention est susceptible d'être utilisé non seulement à titre de traitement curatif, pour la conservation et la restauration de documents anciens de collections ou d'archives, du type livres, manuscrits, affiches, plans, cartes et analogues mais également à titre préventif, pour la protection de documents, notamment, dans le cas où l'on sait que les documents sont destinés à être 1 conservés dans des conditions propices à la survenue d'un processus d'acidification. L'invention sera mieux comprise à l'aide du complément de description qui suit et qui se réfère à des exemples de mise en oeuvre du procédé conforme à l'invention. Il va de soi, toutefois, que ce complément de description n'est donné qu'à titre d'illustration de l'invention et n'en constitue en aucune manière une limitation. EXEMPLE 1 : On répartit les feuillets d'un livre, dont le papier est constitué par 75% de pâte mécanique de sapin et 25% de pâte blanchie de sapin, et présente une acidité de 52 meq H+1100 g de papier, un pH de surface de 4,7 et une longueur de rupture SM (Sens Marche) de 1300 m, en 4 lots équivalents (ci-après lots 1 à 4) que l'on soumet respectivement aux traitements suivants : - lot 1 : immersion dans une solution d'éthanol absolu à 12% (p/v) de N- (2aminoéthyle)-3-aminopropyltriméthoxysilane + 1% (p/v) de borohydrure de sodium pendant 10 minutes ; - lot 2 (servant de témoin au lot 1) : immersion dans une solution d'éthanol absolu à 1 % (p/v) de borohydrure de sodium pendant 10 minutes ; - lot 3 : immersion dans une solution d'éthanol absolu à 6% (p/v) de (N, N- diméthyl-3-aminopropyl) triméthoxysilane + 3% (p/v) de borohydrure de sodium pendant 10 minutes ; - lot 4 (servant de témoin au lot 3) : immersion dans une solution d'éthanol absolu à 3% (p/v) de borohydrure de sodium pendant 10 minutes. Puis, les feuillets de chaque lot sont soumis à un pressage dans les mêmes conditions, suivi d'un séchage, sous vide de trompe à eau, à 40 C et pendant 25 minutes. On mesure alors leur réserve alcaline et leur longueur de rupture SM. Les résultats sont présentés dans le Tableau 1 ci-après. TABLEAU 1 Réserve alcaline Longueur de rupture SM Lots (meq OH/100 g de (m) papier) Lot 1 53 2100 Lot 2 13 1300 Lot 3 68 1900 Lot 4 45 1300 EXEMPLE 2 : On immerge les feuillets d'un livre, dont le papier est constitué par 80% de pâte mécanique de sapin, 10% de pâte au bisulfite de sapin et 10% de pâte blanchie de résineux, et présente une acidité de 46 meq H+ 1100 g de papier, un pH de surface de 4 et une longueur de rupture SM de 2400 m, dans une solution d'éthanol absolu à 10% (p/v) de 3-aminopropyltriméthoxysilane + 3% (plv) de borohydrure de sodium pendant 10 minutes. Puis, après pressage, les feuillets sont séchés, sous vide de trompe à eau, à 40 C et pendant 25 minutes. Ces feuillets présentent alors une réserve alcaline de 56 meq OH- /100 g de papier et une longueur de rupture SM de 3800 m. EXEMPLE 3 : On immerge les feuillets d'un livre, dont le papier présente un 2 grammage de 97 g/m2, une acidité de 52 meq H+1100 g de papier, un pH de surface de 4 et une longueur de rupture SM de 2700 m, dans une solution d'éthanol absolu à 10% (p/v) de 3-aminopropyltriméthoxysilane pendant 10 minutes, puis, après pressage, les feuillets sont séchés, sous vide de trompe à eau, à 40 C et pendant 40 minutes. Ces feuillets présentent alors une réserve alcaline de 23 meq OH-/100 g de papier et une longueur de rupture SM de 3400 m. EXEMPLE 4 : On traite les feuillets d'un livre, dont le papier présente un grammage 2 de 59 g/m2, une acidité de 31 meq H+/100 g de papier, un pH de surface de 4, 5 et une longueur de rupture SM de 4400 m, comme décrit dans l'exemple 3, à ceci près que la solution éthanolique dans lesquels les feuillets sont plongés est à 15% (p/v) de 3- aminopropyltriméthoxysilane. Une fois secs, les feuillets présentent une réserve alcaline de 78 meq OH7100 g de papier et une longueur de rupture SM de 6300 m. EXEMPLE 5 : On traite un livre complet dont les feuilles présentent un pH de surface de 4,6 et une résistance au double pli de 22 (mesurée au moyen d'un appareil Lhomargy, norme NF Q03-062) par une solution comprenant 120 g/1 de 3-aminopropyltriméthoxysilane et 30 g/1 de diméthyldiéthoxysilane dans un mélange d'éthanol et d'eau (95 : 5, v/v). Après pressage et séchage à 40 C sous vide de trompe à eau pendant 40 minutes, le pH de surface des feuillets est égal à 9,0, tandis que la résistance au double pli s'élève à 27. Les exemples ci-avant montrent que, le procédé de désacidification du papier conforme à l'invention, comparé à un traitement par le borohydrure de sodiumqui n'est pas à proprement parler un traitement de désacidification, mais qui présente déjà un effet désacidifiant sur les fibres cellulosiques du papier-, laisse sur les papiers traités une réserve alcaline substantiellement plus élevée que ce traitement et améliore la résistance mécanique de ces papiers d'au moins 25%, voire de 50 à 60 % dans certains cas (exemples 1 et 2), alors que le traitement par le borohydrure de sodium est, lui, sans effet positif sur la résistance mécanique des papiers. Ces résultats montrent également que du borohydrure de sodium peut avantageusement être utilisé dans le procédé conforme à l'invention, en tant qu'additif contribuant à la désacidification, mais aussi en tant qu'agent de blanchiment du papier. REVENDICATIONS 1. Procédé de désacidification du papier, caractérisé en ce qu'il comprend l'imprégnation du papier à désacidifier avec une solution qui renferme au moins un composé comprenant une ou plusieurs fonctions amines et une ou plusieurs fonctions alcoxysilyles ou silanes dans un solvant organique ou un mélange solvant organique/eau, puis le séchage dudit papier. 2. Procédé selon la revendication 1, caractérisé en ce que le composé est choisi parmi les aminoalkyle mono-, di-ou trialcoxysilanes. 3. Procédé selon la revendication 1 ou la revendication 2, caractérisé en ce que le composé est choisi parmi les aminoalkyle mono-, di-ou trialcoxysilanes dans lesquels le ou les groupes aminoalkyles comprennent de 1 à 10 atomes de carbone et une ou plusieurs fonctions amines primaires, secondaires ou tertiaires, tandis que les p 1' fonctions alcoxysilyles comprennent de 1 à 5 atomes de carbone et sont, de préférence, des fonctions méthoxy-ou éthoxysilyles. 4. Procédé selon l'une quelconque des revendications précédentes, caractérisé en ce que le composé est choisi parmi le 3-aminopropylsilane, 3aminopropyltriméthoxysilane, le 3-aminopropylméthyldiméthoxysilane, le 3aminopropyldiéthoxysilane, le 3-aminopropylméthyldiéthoxysilane, le N- (2aminoéthyl)-3-aminopropylméthyldiméthoxysilane, le N- (2-aminoéthyl)-3-amino- propyltriméthoxysilane, le 3-aminopropyl-triéthoxysilane, le 4-aminobutyltriéthoxysilane, le (N, N-diméthyl-3-aminopropyl)-triméthoxysilane, le (N, N -diéthyl- 3- aminopropyl) triméthoxysilane. le N-phénylaminopropyltriméthoxysilane, le N- (6- aminohexyl)-3-aminopropyltriméthoxysilane, le bis [3 - (triméthoxysil y l) propy l] amine et le bis[3- (triéthoxysilyl) propyl]amine. 5. Procédé selon l'une quelconque des revendications précédentes, caractérisé en ce que le composé est un 3-aminopropyltrialcoxysilane dans lequel les groupes alcoxy sont des groupes méthoxy ou éthoxy. 6. Procédé selon l'une quelconque des revendications précédentes, caractérisé en ce que le solvant organique est choisi parmi les solvants polaires. 7. Procédé selon l'une quelconque des revendications précédentes, caractérisé en ce que le solvant organique est choisi parmi les solvants chlorés, les solvants aromatiques, les cétones, les esters, les alcools et leurs mélanges. 8. Procédé selon l'une quelconque des revendications précédentes, caractérisé en ce que le solvant est de l'éthanol anhydre ou un mélange éthanol/eau contenant au maximum 50% d'eau (v/v). 9. Procédé selon l'une quelconque des revendications précédentes, caractérisé en ce que la solution présente une teneur en composé (s) comprise entre 1 % et 25% et, de préférence, entre 5% et 20% (p/v). 10. Procédé selon l'une quelconque des revendications précédentes, caractérisé en ce que la solution renferme, de plus, un ou plusieurs composés comprenant une ou plusieurs fonctions alcoxysilanes, mais dénués de toute fonction amine et, notamment, un diméthyldiméthoxysilane, un diméthyldiéthoxysilane ou un tétraalcoxysilane, de préférence en C4-C20. 11. Procédé selon l'une quelconque des revendications précédentes, caractérisé en ce que la solution renferme, en outre, un ou plusieurs additifs choisis parmi les agents de blanchiment, les agents azurants, les anti-oxydants, les agents fongicides et les agents fongistatiques. c 12. Procédé selon l'une quelconque des revendications précédentes, caractérisé en ce que l'imprégnation du papier à désacidifier par la solution est obtenue par trempage dudit papier dans ladite solution. 13. Procédé selon la revendication 11, caractérisé en ce que le papier à désacidifier est mis à tremper dans la solution pendant 2 à 30 minutes. 14. Procédé selon l'une quelconque des revendications précédentes, caractérisé en ce que le séchage du papier est réalisé sous hotte ventilée à température ambiante ou sous vide à des températures comprises entre environ 30 et 70 C. 15. Application d'un procédé selon l'une quelconque des revendications 1 à 14 pour la conservation et la restauration de documents anciens de collections ou d'archives, du type livres, manuscrits, affiches, plans, cartes ou analogues. 16. Application d'un procédé selon l'une quelconque des revendications 1 à 14 pour la protection de documents contre une acidification.